(57)【特許請求の範囲】
【請求項１】
密封包装を形成するために適した気体及び水分を遮断する包装用材料（３７）と、該材料（３７）に密着される引裂きテープ（２，３３）との組合せにおいて、
前記包装用材料（３７）は互いに並置された二つの包装用材料の部分（８，９）を含み、前記引裂きテープ（２，３３）は、前記二つの包装用材料の部分（８，９）の間に配置されるとともにシーリング表面及び結合層（７）を含み、
前記シーリング表面は、包装の末端密閉部（３，４４）を形成するべく前記包装用材料の部分（８，９）を共に密閉するのに必要な条件下において該包装用材料の部分の一つ（８）に隣接して結合され、
前記結合層（７）は、前記条件下で流動する要素より形成されており、
前記引裂きテープ（２，３３）が前記部分（８，９）の間に存在することに起因して該引裂テープ（２，３３）の側縁には間隙が存在し、その間隙を満たすために前記結合層（７）は溶融又は軟化され、それにより前記包装用材料の部分（８，９）に前記結合層（７）が結合される、
組合せ。
【請求項２】
請求項１に記載の組合せにおいて、引裂きテープは熱可塑性プラスチック材料の有向性基礎フィルム（５）より形成される基質を備える組合せ。
【請求項３】
請求項２に記載の組合せにおいて、前記基礎フィルムの
（ｉ）  一方の表面は包装の末端密閉部を形成するために前記包装用材料の複数部分を共に密閉するのに必要な条件下で該包装用材料に密閉し得るプラスチック材料のシーリング層（６）を保持し、該シーリング層（６）は前記シーリング表面を提供し、かつ該プラスチック材料は、引裂きテープ基礎フィルムと包装用材料の融点より低い軟化点又は融点を有するとともに、
（ｉｉ）基礎フィルムの他方の表面は、結合層（７）によってコーティングされ、前記結合層（７）は前記包装の全長に沿って前記包装用材料と前記引裂きテープとを結合させ、かつ前記末端密閉部を形成する際に前記包装用材料を共に密閉するために必要な条件下で流動する、組合せ。
【請求項４】
請求項３に記載の組合せにおいて、前記他方の表面上にコーティングされた層は溶融接着剤の層である組合せ。
【請求項５】
請求項４に記載の組合せにおいて、前記溶融接着剤はエチレンビニルアセテートコポリマーを基にする組合せ。
【請求項６】
請求項１に記載の組合せにおいて、前記包装用材料は低密度ポリエチレンとポリ塩化ビニリデンと低密度ポリエチレンとを順次積層させた多重層材料、ポリ塩化ビニリデンでコーティングされたポリエチレンテレフタレートと低密度ポリエチレンとを積層させた材料、金属溶射されたポリエチレンテレフタレートと低密度ポリエチレンとを積層させた材料、またはキャストポリアミドと低密度ポリエチレンとを積層させた材料である組合せ。
【請求項７】
請求項１に記載の組合せにおいて用いられる引裂きテープにおいて、
前記引裂きテープは、
（ｉ）２０から６０ミクロンの厚みと１から２０ｍｍの幅を有し、かつ有向性ポリプロピレン、一軸方向に有向性のポリプロピレン、または有向性ポリエステルより形成されるフィルム（５）と、
（ｉｉ）  ポリエチレン、ポリエチレンテレフタレート、またはポリアミドを基にしたフィルム状の包装用材料に前記引裂きテープが密閉できるようにフィルムの一方の表面上に供された５から４０ミクロンの厚みを有するシーリング層（６）と、前記シーリング層（６）は前記フィルムの融点より低い軟化点または融点を有し、かつポリエチレン、エチレン／ビニルアセテートコポリマー、ポリ塩化ビニリデン、ポリアミドまたはワックスより形成されることと、
（ｉｉｉ）５から５０グラム／平方メートルのコーティング重量で前記フィルムの反対側の表面上に供された結合層（７）と、前記結合層（７）は、前記フィルムの融点より低く、かつ前記シーリング層（６）の軟化点または融点より低いか又は同等の軟化点または融点を有し、該軟化点又は融点は７０から１２０℃（リングとボール）であり、かつ該結合層（７）は１６０℃において５００から４０００センチポイズの粘度（ブルックフィールド，スピンドル  Ｎｏ．９，５ｒ．ｐ．ｍ．）を有するとともにポリエチレン、エチレン／ビニルアセテートコポリマー、ポリ塩化ビニリデン又はポリアミドより形成されることと、からなる引裂きテープ。
【請求項８】
請求項１に記載の組合せに用いられる引裂きテープにおいて、前記引裂きテープは：
（ｉ）    ２０から６０ミクロンの厚みと１から２０ｍｍの幅を有しかつ有向性ポリエチレンより形成されたフィルム（５′）と、前記フィルム（５′）が前記シーリング表面を提供することと、
（ｉｉ）  ２０から１００グラム／平方メートルのコーティング重量で前記フィルム表面に供された結合層（７）と、前記結合層（７）は前記フィルムの融点より低い軟化点または融点を有し、該軟化点又は融点は７０から１２０℃（リングとボール）であり、かつ該結合層（７）は１６０℃において５００から４０００センチポイズの粘度（ブルックフィールド  スピンドル  Ｎｏ．９，５ｒ．ｐ．ｍ．）を有するとともにエチレン／ビニルアセテートコポリマーから形成されるか、又は前記フィルムが未処理であり低い表面張力を有する場合には感圧型接着剤から形成されることと、からなる引裂きテープ。
【請求項９】
請求項１に記載の組合せから形成される包装であって、製品（４２）用の包装を形成するための方法であって、前記方法は、
（ｉ）    請求項７または８において記載された引裂きテープを提供する工程と、
（ｉｉ）  前記引裂きテープの結合層（７）を熱活性化させ、その結合層を包装用材料に接触させるように誘導することにより包装用材料と引裂きテープとを共に密着させる工程と、
（ｉｉｉ）側面密閉部を含む管形状物（４３）を形成するために包装用材料を重ねる工程と、
（ｉｖ）  管形状物中に前記製品を挿入する工程と、
（ｖ）    引裂きテープが末端密閉部において包装用材料の部分（８，９）の間に挟み込まれ、かつ前記結合層（７）が流動するように軟化又は溶融され、それにより前記包装用材料の部分（８，９）の間に存在する任意の間隙であって前記引裂きテープが該包装用材料の部分（８，９）の間に存在することに起因する間隙を満たすように熱と圧力を用いて末端密閉部（３）を形成して管形状物を閉じる工程と、からなる方法。
【請求項１０】
請求項９に記載の方法であって、前記引裂きテープと前記包装用材料を加熱されたプレート（５１，５２）の上側を通過させることにより、前記結合層を活性化させ、かつ包装用材料に接触させるよう誘導する方法。
【発明の詳細な説明】
【０００１】
【発明の属する技術分野】
本発明は、テープに関するものであり、包装用材料、より特定すると、フローラップ、あるいはバキュームラッピング法による、例えばコーヒー、冷蔵肉、パック前のチーズ、及びたばこ産業における包装用材料を密封のための引裂きテープに関するものである。
【０００２】
【従来の技術】
引裂きテープは、各種商品の包装、特にロールラッピングや標準的な封筒のラッピングのように密封ではないラッピング技術を用いて包装用材料よりなるものを開封するのに有効であることが周知である。コーティングを施されていないフィルム、ワックスでコーティングしたフィルム、表面溶融塗工フィルムまたは感圧型接着／剥離剤を使用して形成され、従来の引裂きテープは密封のための包装用材料には適していない。この理由として、それらテープの存在がシールの末端部の効果を有意に減少させ、空気、湿気、及び／またはチーズのような食料品の場合にはバクテリアの侵入を許容し、貯蔵期間を短縮することが挙げられている。
【０００３】
本発明の目的は、密封された包装物の開閉を容易にし、完全な包装物の状態であるときには密閉の完全性を維持することができる引き裂きテープを提供することにある。
【０００４】
【発明が解決しようとする課題】
例えば、フィルムに感圧型接着剤とその反対側には剥離剤を共有した引裂きテープにおいては、引裂きテープを感圧型接着剤により包装用材料に接着させて、その包装用材料が包装されるべき製品の周りに適度にラップされる。フローラッピング工程では、包装用材料は側面の密閉を含む管形状物を形成するように重ねられ、製品はその管形状の包装用材料中に挿入され、その管形状の包装用材料は引裂きテープから形成される末端の密閉によって閉じられる。末端密閉の引裂きテープは、末端の密閉を形成するために接合された包装用材料の重ね合わせに挟み込まれる。引裂きテープ上に剥離剤が存在する結果、末端密閉の効果が有意に減少する。同様に、溶融コーティングのみによって一方の表面上にコーティングされたフィルムを基とした引裂きテープの場合、包装用材料とコーティングされてないフィルムの表面が接する箇所で末端密閉の効果が減少する。また、いずれの場合においても、末端密閉の包装用材料の重ね合わせに挟み込まれた引裂きテープの物理的なサイズのために引裂きテープの両端に隙間が生じてしまう。
【０００５】
本発明の目的は、密封された包装物の開封を容易にし、完全な包装物の状態であるときには密閉の完全性を維持することができる引裂きテープを提供することにある。
【０００６】
【課題を解決するための手段】
本発明の一様態によると、密封された包装物を生成するために適当な包装材料と、それに接着される引裂きテープの組合せが提供され、引裂きテープの要件は以下のものを包含する。即ち、該引裂きテープは二つの包装用材料の部分の間に配置されるとともにシーリング表面及び結合層を含む。該シーリング表面は、包装の末端密閉部を形成するべく該包装用材料の部分を共に密閉するのに必要な条件下において該包装用材料の部分の一つに隣接して結合される。また、該結合層は前述の条件下で流動する要素より形成されている。更に、引裂きテープが該包装用材料の部分の間に存在することに起因して該引裂テープの側縁には間隙が存在し、その間隙を満たすために該結合層が溶融又は軟化され、それにより該包装用材料の部分に結合層が結合される。
【０００７】
特に好ましい実施例において、引裂きテープは、熱可塑性プラスチック材料の有向性基礎フィルム（ｏｒｉｅｎｔｅｄ  ｂａｓｅ  ｆｉｌｍ）から形成された基質を含む。前記基礎フィルムの一方の表面は、密閉能力のあるプラスチック材料の層であってシーリング表面を提供する層を、包装の末端密閉を形成する包装材料の部分（以下シーリング層とする）を共に密閉するために要求される条件下で、包装用材料に保持する。前記プラスチック材料は、引裂きテープ基礎フィルムや包装用材料の融点より低い軟化点及び融点を有し、例えば混合押し出しにより成形される基質に用いられる。引裂きテープ基礎フィルムの他方の表面は、例えば溶融接着剤の層（以下、結合層と称する）によってコーティングされる。該層は、該包装の全長に沿って、該引裂きテープ包装と該包装用材料とを接着させ、かつ末端密閉部の引裂きテープを密閉するために、該包装の末端密閉部を形成する際に包装用材料を共に密閉するために要求される条件下で流動する。
【０００８】
引裂きテープは、例えば幅１．５−１５mmで３０００−１２，０００メートル分が巻取られるトラバースを構成するように製作されることが好ましい。使用に際して、結合層、例えば引裂きテープの溶融接着性表面は、包装の末端に密封状態に密閉を形成するための材料部分を含む包装材料の全長に渡り、熱、あるいは熱と圧力を加えることによって包装材料の裏側表面に用いられる。包装材料は、その後包装の側面を形成するために折り畳まれ、重ね合わされる。製品が挿入される。そして製品を包み込むように末端の密閉がなされる。その結果として、シーリング層が包装の末端密閉を形成する包装用材料の部分に接着される。包装における密封状態の密閉は、末端密閉が熱や圧力によって形成される際、引裂きテープの縁の周囲に流れる溶融接着（結合層）の作用によって維持される。フィルム表面からテープの縁にかけての溶融接着剤の移動は、それによって空気、水分またはバクテリアの侵入を許し得る密閉の隙間を除去する。溶融接着剤の流動作用や密閉の完全性は、適度に制御された以下の要因によって確立される。：引裂きテープ基礎フィルムの厚み、溶融接着剤の粘性、溶融接着剤のコーティング重量、及び包装の末端密閉が形成される際、包装用材料の部分を共に密閉するために必要とされる密閉孔における圧力と温度である。
【０００９】
包装用材料の性質は包装される製品の性質に依るが、概して包装用材料は、ポリエチレン、ポリエチレンテレフタレート又はポリアミドを基本としているであろう。典型例は、調理済の肉用でLDPE/PVDC/LDPE多重層材料あるいはPVDCをコーティングしたPET(１５ミクロン)/LDPE材料；ピーナッツ用の金属化PET(１２．５ミクロン)/LDPE(５０ミクロン)材料；ベーコン用の繊維状ポリアミド（ナイロン）(２０ミクロン)/LDPE(５０ミクロン)材料；そしてチーズ用には繊維状ポリアミド(５０ミクロン)/LDPE(７０ミクロン)である。LDPEは低密度ポリエチレン、PVDCはポリ塩化ビニリデン、そしてPETはポリエチレンテレフタレートである。これら全ての包装用フィルムは気体及び水分を遮断するように設計されている。
【００１０】
本発明の別の様態によれば、前記の組合せにおいて使用される引裂きテープが提供される。ここで、引裂きテープは以下の構成を備える。（ｉ）２０から６０ミクロンの厚みと１から２０mmの幅を有する有向性（oriented）ポリプロピレン又は有向性ポリエステル（ポリエチレンテレフタレート）から形成されるフィルムを含む。（ｉｉ）引裂きテープがポリエチレンテレフタレートあるいはポリアミドを基としたフィルム状の包装用材料に密閉されるようにフィルムの一方の表面上に５から４０ミクロンの厚みのシーリング層が供給される。前記シーリング層はフィルムの融点より低い軟化点及び融点を有し、ポリエチレン、エチレン／ビニルアセテートコポリマー、ポリ塩化ビニリデン、ポリアミドまたはワックスより形成される。更に、（ｉｉｉ）結合層は、５から５０グラム／平方メートルのコーティング重量でフィルムの反対側の表面上に供給される。前記結合層はフィルムの融点より同等か又はそれより低く、シーリング層の軟化点または融点より低いか又は同等の軟化点または融点を有するが、それは７０から１２０℃（リングとボール）である。また、該結合層は１６０℃において５００から４０００センチポイズの粘度（ブルックフィールド，スプリンドル  No.９，５r.p.m.）を有し、かつポリエチレン、エチレン／ビニルアセテートコポリマー、ポリ塩化ビニリデン、ポリアミド又はワックスより形成される。
【００１１】
本発明のさらに別の態様によれば、前記の組合せにおいて使用される引裂きテープが提供される。ここで、引裂きテープは以下の構成を備える。（ｉ）２０から６０ミクロンの厚み及び１から２０ｍｍの幅を有し、有向性ポリエチレンより形成されるフィルムを含む。該フィルムはシーリング表面を提供する。（ｉｉ）結合層は２０から１００グラム／平方メートルのコーティング重量でフィルムの表面上に供給され、前記結合層は、フィルムの融点より低い軟化点又は融点を有するが、それは７０℃から１２０℃（リングとボール）である。更に、該結合層は１６０℃において５００から４０００センチポイズの粘度を有し（ブルックフィールド  スプリンドル  Ｎｏ．９，５ｒ．ｐ．ｍ．）、かつエチレン／ビニルアセテートコポリマーから形成されるか、あるいは、フィルムが未処理で低い表面張力を有する場合は、感圧型接着剤により形成される。
【００１２】
本発明における、さらにまた別の様態によれば、製品を包装するための包装の形成方法が提供されるが、該方法は以下の工程を含む。
（ｉ）上述のように定義された引裂きテープを提供する工程と、
（ｉｉ）引裂きテープを包装用材料に接着させ、前記引裂きテープの接着面を熱活性化し、その接着面を包装用材料に接触させるよう誘導することにより、前記に定義されたように引裂きテープと包装材料を共に密着させる工程。
【００１３】
（ｉｉｉ）側面を密閉された管形状物を形成するように包装材料を重ね合わせる工程と、（ｉｖ）前記管形状物内に製品を挿入する工程と、（ｖ）引裂きテープが末端密閉部において包装用材料の部分の間に挟み込まれ、かつ結合層が流動するように軟化又は溶融され、それにより包装用材料の部分の間に存在する任意の間隙であって引裂きテープが該包装用材料の部分の間に存在することに起因する間隙を満たすように熱と圧力を用いて末端密閉部を形成して管形状物を閉じる工程。
【００１４】
本発明をさらによく理解するとともに、同発明がどのような効果をもたらすかについて説明するために、ここで例を図と共に用い、参考資料として供する。
【００１５】
【発明の実施の形態】
図１を参照すると、包装用材料により形成された、密封された包装１が示されている。包装用材料には、引裂きテープ２が接着されるが、これは、例えばフローラッピングや真空ラッピング技術による包装さるべき製品の周囲のラッピングに先立って行なわれる。このようにして包装用材料は、例えばそれに接着された引裂きテープ２と共に、管形状物の全長に沿って縦向き伸ばされた前記引裂きテープ２と共に製品を包む前記管形状物を形成するために、熱と圧力によって縦向きに包まれ密閉される（図示されず）。
【００１６】
管形状物の末端は、引裂きテープ２を挟み込む包装用材料の結合部分８，９から構成される末端密閉３（図３）を形成するために、熱と圧力により密閉される。引裂きテープ２は、無地、または、その存在を示すためかあるいは宣伝の助成として作用するように印刷されることもでき、結合層を含む引裂きテープの表面が包装の全長に渡って接着するように、直線をなすよう包装用材料に用いられる。シーリング層を含む引裂きテープの表面は、末端密閉を作るために熱と圧力を用いる結果、両端の密閉部３において包装に接着される。包装に対して容易な利用を促進するために、一組のスリット４が引裂きテープ２の周りにつまみを形成するよう末端密閉部３に取り付けられる。ある場合には、管形状物の縁から最も離れた引裂きテープ２の側に位置するようなスリット４を一つ取り付ければ十分であろう。スリット４を一つかそれ以上取り付ける代わりに、密閉部の鋸状の切れ目から剥しを広げ易いように、引裂きテープを包装の縁上か、近くに位置させることができる。
【００１７】
図２は、引裂きテープを示す。これは柔軟で強く、包装用材料の引裂抵抗よりも高い引張り強さを有する。さもなければ、開封作業時に引裂きテープの方が破れてしまうことになろう。引裂きテープは、例えば２０から６０ミクロンの厚みと１から２０mmの幅を有する基礎フィルム５の形態の基質より構成される。好ましくは、厚みは２５−４０ミクロンで、幅は１．５から１５mmである。
【００１８】
概して引裂きテープは、シーリング層と結合層をともなう幅の広い基礎フィルムを形成して、それからのぞみの幅の引裂きテープを得るためにフィルムを細長く切ることによって製造される。
【００１９】
基礎フィルム５は、交差引裂き抵抗（cross tear residence）を高め、より薄いテープを製造できることを目的に、プラスチック材料から形成される。単一軸方向、あるいは二軸方向に有向性のあるどのような熱可塑性プラスチック材料も基礎フィルムとして用いることができるが、それは、基質を形成するために材料シートを正確に細く切り開くことが容易であるように、交差方向に対して立体的に十分に安定であることを提供するものである。単一軸方向に対しての、有向性ポリポリプロピレン、有向性ポリエチレン、または有向性ポリエステルから形成されるものが、前記熱可塑性プラスチック材料として特に好まれる。
【００２０】
基礎フィルム５の一方の表面上には、末端密閉３における包装用材料部分８の前記基礎フィルム５と裏面２１間に重合体互換性（polymetic compatibility）を供するプラスチック材料のシーリング層６が存在する。この互換性は、末端密閉部が圧力、熱、超音波、又は高周波接合によって形成される際、シーリング層と裏側表面間において、密封性の良いの密閉状態が維持されるよう確約する。典型的には、シーリング層６の幅は基礎フィルムの幅と等しく、その厚みは１０から２０ミクロンである。裏側表面２１と互換性のあるどのような熱可塑性材料でも基礎フィルム５の融点より低い軟化点又は融点を有する層６を形成するために用いることができる。典型的には、ポリエチレン、エチレンビニルアセテートコポリマー、ポリ塩化ビニレン、ポリアミドやワックスが層６には適当であり、基礎フィルム６には、混合押出し又は押出しコーティングのようなあらゆる適当なコーティング技術が利用できる。層６には有向性ポリエチレンによる形成、基礎フィルム５には混合押出しを利用することが特に好ましい。
【００２１】
プラスチック材料の結合層７が基礎フィルム５の他方の表面に用いられる。層７の目的とするところは２つある。第一の目的は、効率良く開封が行えるように、包装の全長と各密閉部において５と２２の間に結合剤を供給することにある。それに加え、結合層はまた、各末端密閉部における引裂きテープの周囲に密封が維持されるよう保証する。引裂きテープの周囲における良好な密封の維持は、包装の末端部において包装用材料部分を密閉するために必要な圧力と温度下で基礎フィルム５の表面における元の位置から前記基礎フィルムの縁に流動する結合層７の部分により達成される。包装作業時における流動の程度は結合層７の材料の軟化点または融点および粘度に支配される。７０から１２０℃の軟化点（リングとホール）および１６０℃において５００から４０００センチポイズの粘度（ブルックフィールド  ビスコメター、スピンドル No9, 5r.p.m.）が好ましい。９０−１１５℃の軟化点と１６０℃において８００−２０００ポイズの粘度を有するプラスチック材料が用いられることがより好ましい。層７の流動作用は末端密閉部いおける隙間の除去を確実にし、その作用なくしては水分あるいはバクテリアが侵入がし得る。
【００２２】
結合層７の幅は基礎フィルム５の幅より小さくするほうがよく、これが有するコーティング重量は５から５０グラム／平方メートルがよい。その幅が基礎フィルムの幅に等しくコーティング重量が１５から３５グラム／平方メートルであるーティングが全体に施されることが好ましい。基礎フィルム５の融点より低い軟化点または融点と層６の材料の軟化点または融点と同等かそれより低い軟化点または融点を供する層を形成するものであれば、どのような熱可塑性材料でも利用でき得る。典型的にはポリエチレン、エチレンビニルアセテートコポリマー、ポリ塩化ビニリデン、ポリアミドおよびワックスのような熱可塑性ポリマーがこの技術には適当であり、押しだしコーティング、逆転グラビアを用いた溶液または拡散によるコーティング、２ロール逆転コーティングまたはメイヤーバーコーティング（Meyer bar coating）のようにあらゆる適切なコーティング技術を用いて実施することができる。層７はエチレンビニルアセテートコポリマーより形成され、伝統的な溶融コーティングまたは押し出しコーティング技術を用いて基礎フィルム５にコーティングが施されることが好ましい。
【００２３】
図３は包装と引裂きテープの断面図を示す。引裂きテープの場合、層７はあらかじめ包装用材料部分９に接着しており、包装用材料８と９は共に誘導されてフローラッピングや真空ラッピング技術に代表されるような方法で熱と圧力を用いて密閉され側面と末端の密閉を形成する。以上典型的な包装用材料について説明された。図３に示されるように、従来の引裂きテープと末端密閉部における包装用材料部分８および９の間に通常存在する隙間は、本来結合層７に在るプラスチックによって充填されるが、これは末端密閉部３に結合するために必要とされる条件を満たした結果として本来から引裂きテープ上に存在するものである。シーリング層６の材料部分を基礎フィルムの表面上における本来の位置から引裂きテープの縁に移動させることもできるが、ポリマーの移動の大部分が結合層７の材料によることが好ましい。
【００２４】
ここで図４を参照すると、本発明による別例の引裂きテープが示されている。
前述の引裂きテープは、例えば２０から６０ミクロンの厚みと１．５−１５ｍｍの幅を有する基礎フィルム５′より形成された基質を備える。基礎フィルム５′のプラスチック材料はポリエチレンより成る。しかしながら、この場合包装の末端密閉部を形成するために必要とされる圧力と温度に晒されている間、引裂きテープと末端密閉部３における表面との間の密封を容易にするために、包装用材料の裏側表面に基礎フィルム５′のプラスチック材料を密閉する。こうして非分離のシーリング層が提供される。結合層７の目的は、前述のものと同様である。層７の幅は基礎フィルム５′の幅以下であり、また前記層７は２０から１００グラム／平方メートルのコーティング重量を有し得る。全範囲に幅が基礎フィルムと同等で、コーティング重量が２０から５０グラム／平方メートルのコーティングが施されることが好ましい。以下の軟化点または融点を有する層７を形成し得るどのような熱可塑性プラスチックも用いられ得る。層７は伝統的な溶融コーティングまたは押出しコーティング技術を用いて基礎フィルム上にコーティングされたエチレンビニルアセテートコポリマーから形成されることが好ましい。択一的に、フィルムが未処理であり低い表面張力を有する場合、層７は感圧型接着剤（低温密閉、高温密閉、溶液、拡散または高エネルギーカーリング）より生成し得る。
【００２５】
ここで図５を参照すると、これは製品の包装を形成するためのフローラッピング工程における、包装用材料と引裂きテープの使用法を図解説明したものである。
【００２６】
図は、引裂きテープを張力制御下で移動するフィルム状包装材料に適用するための引裂きテープディスペンサー３１を示す。ディスペンサー３１は当社の欧州特許第０１２１３７１号に開示されており本発明によると、それはある長さの引裂きテープを連続的に移動させる駆動式リールより構成される。前記ディスペンサーは、引裂きテープをその周囲に沿って通過させるローラー３６を、連動させる相対運動が可能なアーム３４と３５を備える。アーム３４と３５の相対的な移動はテープの張力（それは包装用材料の張力に依存する）次第であり、リール３２の回転速度を制御する。
【００２７】
引裂きテープ３３と包装用材料３７は、引裂きテープの結合層（図示されず）が包装用材料に隣接するようにして、ローラー３８に沿って移動し、さらに次のローラー３９を通過し、その後切れ目４１を備えた加熱手段４０との間に空間を開けるようにしながらその加熱手段を通過するようにフィードされる。加熱手段４０は、放射熱エネルギーを発生させることができる赤外線ランプや曲がりくねった経かたびらに包まれた電熱線素子より形成され得る。択一的に、加熱手段４０は移流により隔離された熱源から運搬された高温の空気または機械的に加熱されたガスや空気を利用することも可能である。加熱手段はラッピング工程が休止状態にある際熱による損傷が生じないよう保証するために、加熱作用を停止させるよう制御することが好ましい。この加熱制御は、ラッピング機構からの制御信号をインターフェイスするか、あるいは包装用材料の動作の休止を感知することによって作用し得る。
【００２８】
加熱手段４０からの熱は引裂きテープが包装用材料３７に接着するように引裂きテープの結合層を活性化させる。その後、引裂きテープ３３が接着した包装用材料３７は、包装される製品４２の移動ラインに隣接するように誘導され、それに重ね合わされて縦方向に密閉されるが、これは製品４２が挿入されるように側面を密閉（図示されず）した管形状物４３を形成するためである。それから密閉切断顎を用い熱と圧力を利用して、個々の製品の両端に末端密閉４が形成される。個々の末端密閉部は、包装用材料の部分の間に挟み込まれた引裂きテープ３３を有するが、ここで形成された包装には前述したように高密度の空気が含まれている。
【００２９】
ここで図６と７を参照すると、図５における部分に対応するこれらの図中の部分が参照用の数表記のような形式で示されている。
この場合、引裂きテープ３３の結合層は同引裂きテープを、加熱されたプレートに接触させることにより活性化される。プレートは占有のシリコンラバーでコーティングされており、エッチングされたフィルムヒーター１に接続する厚み１．２mmの厚みのステンレススチールシート５１から構成されている。ディスペンサー３１を離れた引裂きテープは、調節可能なガイドローラ５０をその周囲に沿って通過し、引裂きテープの結合層（図示されず）が包装用材料３７に隣接するようにローラ３８におけるその包装用材料３７に接するよう誘導される。
【００３０】
その後包装用材料３７と引裂きテープ３３は、加熱されたプレートの自由表面上を移動する。加熱されたプレートの自由表面は、引裂きテープの結合層が加熱されたプレートを通過する間、引裂きテープの結合層がそれに隣接した包装用材料に押し付けられることを促すように、（包装用材料３７の経路に対し）凸面状に上反っている。引裂きテープの結合層は、引裂きテープと包装用材料が互いに接合されるようにその引裂きテープと包装用材料がヒーターマット上を通過する際に溶ける。ヒーターマット５２は、引裂きテープ３３が包装用材料３７に接合される箇所において熱伝導を最大にする位置に設置されたスチールシート５１の裏面に備えられる。ヒーターマット５２からの熱は包装用材料が余分な熱の影響で歪曲しないようスチールシート５１によって加熱されたプレートの残りのうら表面に効率よく分散される。
【００３１】
ヒートマット５２とスチールシート５４との間に挟まれた占有の温度検出熱電対は接続部５５によって自己同調論理制御器に操作可能なように接続されているが、その制御器は接続部５７により順次主電源に接続される。ヒーターパッド５２は、接続部５９を通じラッピング機構から受信した論理入力に応じる温度制御器により接続部５８を通じて電気的に加熱される。
【００３２】
ヒーターマット５２の温度は、制御器５６により設定値に制御される。警告設定値は、ヒータープレートの温度が包装用材料の融点より下に維持されるよう設定される。ヒーターマット５２の温度は包装用材料３７の移動速度に比例して上昇する。包装用材料がより高い速度で移動している時は、引裂きテープ３３と包装用材料３７により大きな熱エネルギーが伝達されるようマット５２の温度を上昇させるために、設定値がより高く設定される。
【００３３】
前述より明かなように、ヒータープレートは包装用材料その完全性を保持し熱によって歪曲しないよう包装用材料の全幅を支持する。また、包装用材料のある一部だけではなくより広範囲に熱を加えることにより、熱制御におけるより高い精度が得られる。
【００３４】
引裂きテープ３３と包装用材料３７が互いに接合された後、その組合せはローラ５３を越えて通過し、図５を参照して説明されたものと同様な方法で同じ物を生産するために製品４２の移動工程に隣接するように誘導される。
【００３５】
以下の例は本発明を説明する。
例１
１７６℃の融点と３５ミクロンの厚みを有する単一軸方向に有向性のポリプロピレンが慣習的に用いられてきた方法で生成され、１１５℃の融点を有するポリエチレンの１０−１５ミクロンの厚い層と共に混合押出し成形された。この方法において、ポリプロピレンの表面とポリエチレンより形成されたシーリング層より構成される構造が得られた。この構造におけるポリプロピレンの表面には、その後輪転グラビア印刷工程を用いて開封の説明が印刷された。印刷された表面は構造上に結合層を形成するために２５グラム／平方メートルのコーティング重量においてエチレンビニルアセテートコポリマーを基に合成溶融接着によって押出しコーティングされた。結合層は９７℃の軟化点（リングとボール）、１６０℃において１，１００センチポイズの粘度（ブルックフィールド  ビスコメタースピンドルNo.９，５r.p.m.）を有した。
【００３６】
その構造物は一方の表面にシーリング層、反対側の表面に結合層を有する幅４mmの引裂きテープを複数供するようにポリプロピレンの軸方向に沿って縦方向に分断された。テープはそれから全長を通じて途切れない約２５，０００メートルの長さのテープを繰り出すリールを提供する内径１５２mmと幅１７８mmの中心上に横向きに巻取られた。
【００３７】
続いて引裂きテープは、密封された包装を複数生産するためのフローラッピング機構において、未処理のポリエチレン包装フィルムに用いられる。末端密閉部の形成時における引裂きテープ上にかかる温度と圧力の作用は結合層における溶融接着部分引裂きテープの一方の表面上からその引裂きテープの縁に流れさせる。これが密閉部の隙間と、それゆえに起こる空気、水分やバクテリアの侵入を除去する。これに加えて、引裂きテープのポリエチレン密閉部表面が、密閉の完全性を維持するために末端密閉部における包装用材料に接着される。食料品の貯蔵安定性が維持される。
【００３８】
本発明における引裂きテープはチーズ、ベーコンや冷凍冷蔵肉のような食品において、パックの鮮度を維持させる一方密封したものを開封するのに特に適しているが、それはまた、煙草の包やカートンのような他の製品の周囲に慣習的に供される包装用材料を開封するためにも用いることができる。この場合それは、例えば宣伝目的でテープに印刷することを容易にするためには一般的に４mmから６mmの幅で構成されるであろう。
例２
例１の引裂きテープは２０ミクロンの厚みのポリアミドフィルムと５０ミクロンの厚みのポリエチレンフィルムを互いに積層させることにより形成された包装用材料に利用される。この組合せは、その後図６によるとそれぞれが３３０グラムのチーズを包含する包装を形成するために用いられたが、その際に使用されたヘイセンフローラッピング機（Hysenn Flow wrapping machine）は、一分間に６０個の包装物が形成されるよう運転された。包装物の末端密閉部４４は１１０から１２０℃の温度を採用することにより、１０mmの平板密閉と４−５バールの圧力、３−４秒の休止時間で切断顎とを用いて形成された。チーズ製品が管形状物４３に挿入される前に、二酸化炭素によりフラッシングされた。チーズ包装は、二酸化炭素がチーズ表面に吸収された結果として包装用材料がチーズの周囲に堅く張り付くまで放置させるためにフリーザー内に四日間貯蔵された。その後包装は、真空発生器に接続した標準圧力の容器中で水に浸され、包装内の内圧がシミュレートされた。真空状態は２分間継続され、包装は低品質の指標である泡の発生をモニターされた。また密閉は走査型電子顕微鏡（倍率８００×）を用いてその一部を検査することにより試験された。試験は０．６バールの真空度と１．１バールの真空度において実施された。また試験は、比較のために従来の４mmの溶融ポリプロピレン引裂きテープを用い繰り返して行なわれた。結果は以下の表１において示される。
【００３９】
【表１】
0003796304.tif 000002
例３
例１の引裂きテープは６５ミクロンのPET/PEフィルムの形状を有する包装用材料に利用された。この組合せはその後、一次真空のみを備えたマルチ−バックＭ８６０真空密閉工程を用い一分間に８工程の割合で運転して、各々がバックベーコンの薄切り８つから成る包装を形成するために使用された。末端密閉は１２０℃において形成され、１０００ミリバールの真空度が用いられた。密閉の完全性は例２において示された方法により試験されたが、異なる液浸時間が試された。この試験で対象とされた際にリークが生じるような包装は、空気の侵入を許すことになるであろう。試験は、例１と類似しているが幅が２mmに過ぎない引裂きテープと、幅２mmと４mmを有する従来の溶融ポリプロピレン引裂きテープが用いられた。結果は以下の表２において示される。
【００４０】
【表２】
0003796304.tif 000003
試験期間の最後においても例１のテープを備えた包装中の肉は安全であるとみられたが、一方従来のテープを備えた包装は全く引圧を失い内容物の品質は劣化した。２mmと４mmのテープは互いに類似した様態を示した。
【００４１】
【発明の効果】
以上、詳述したように本発明によれば、引き裂きテープは密封された包装物の開封を容易にし、完全な包装物の状態であるときには密閉の完全性を維持することができるという効果を発揮する。
【図面の簡単な説明】
【図１】  本発明による引裂きテープを有する包装用材料より形成される包装の計画図である。
【図２】  図１の包装における引裂きテープを拡大した際の断面図である。
【図３】  図１の包装における末端密閉を拡大し、線III −III で切断した際の断面図である。
【図４】  本発明に基づく引裂きテープの他の実施例の断面図である。
【図５】  本発明で、包装材料と引裂きテープを用いたフローラッピング工程の実施例における概略を表わす。
【図６】  本発明で、包装材料と引裂きテープをを用いたフローラッピング工程の他の実施例における概略である。さらに、
【図７】  図６における実施例の一部の概略を表わす。
【符号の説明】
３，４４…包装の末端密閉部、５…有向性基礎フィルム、５’，６…引裂きテープの表面、７…結合層、８，９…包装用材料の部分、３３…引裂きテープ、３７…包装用材料、４２…製品、４３…管形状物、５１，５２…プレート。
【図１】
0003796304.tif 000004
【図２】
0003796304.tif 000005
【図３】
0003796304.tif 000006
【図４】
0003796304.tif 000007
【図５】
0003796304.tif 000008
【図６】
0003796304.tif 000009
【図７】
0003796304.tif 000010